(57)【要約】  組成物が、ａ）α−オレフィン性不飽和ポリカルボン酸、ポリオールおよび場合によってはさらなる化合物から構成される不飽和ポリエステル樹脂、ｂ）ビニルエーテル基を有する化合物（ビニルエーテルと略す）ならびにｃ）場合によってはα−オレフィン性不飽和ポリカルボン酸、あるいはそのモノエステルまたはジエステルを含有し、その際、ａ）から成るα−オレフィン性不飽和ポリカルボン酸および場合によっては化合物ｃ）の二重結合の合計と、ビニルエーテルｂ）の二重結合とのモル比が１．３：１〜０．８：１であることを特徴とする、標準条件（２０℃、１ｂａｒ）下で液体の組成物の被覆剤としての使用に関する。【特許請求の範囲】
【請求項１】
標準条件（２０℃、１ｂａｒ）で液体の組成物の被覆剤としての使用において、この組成物が、
ａ）α−オレフィン性不飽和ポリカルボン酸、ポリオールおよび場合によってはさらなる化合物から構成される、不飽和ポリエステル樹脂、
ｂ）ビニルエーテル基を有する化合物（ビニルエーテルと略す）、および
ｃ）場合によってはα−オレフィン性不飽和ポリカルボン酸であるか、あるいはそのモノエステルまたはジエステル、
を含有し、その際、ａ）から成るα−オレフィン性不飽和ポリカルボン酸および場合によっては化合物ｃ）の二重結合の合計と、ビニルエーテルｂ）の二重結合とのモル比が１．３：１〜０．８：１であることを特徴とする、前記組成物の使用。
【請求項２】
液体組成物が、１質量％未満のスチレンを含有する、請求項１に記載の使用。
【請求項３】
液体組成物が、５質量％未満の（メタ）アクリルモノマーを含有する、請求項１または２に記載の使用。
【請求項４】
不飽和ポリエステル樹脂が、α−オレフィン性不飽和ポリカルボン酸、ポリオールおよび場合によっては飽和ポリカルボン酸および場合によってはモノカルボン酸から構成され、かつポリエステル樹脂１ｇあたり０〜４５ｍｇＫＯＨの酸価を有する、請求項１から３までのいずれか１項に記載の使用。
【請求項５】
ポリエステル樹脂が、４５０〜８００００ｇ／ｍｏｌの数平均分子量Ｍｎを有する、請求項１から４までのいずれか１項に記載の使用。
【請求項６】
ａ）中のポリカルボン酸がマレイン酸であり、かつ化合物ｃ）がマレイン酸、マレイン酸モノエステルまたはマレイン酸ジエステルである、請求項１から５までのいずれか１項に記載の使用。
【請求項７】
ビニルエーテルが、５００ｇ／ｍｏｌ未満のモル質量を有するモノビニルエーテルまたはジビニルエーテルである、請求項１から６までのいずれか１項に記載の使用。
【請求項８】
ビニルエーテルが、少なくとも１種のジビニルエーテルであるか、あるいは場合による他のビニルエーテルとの混合物である、請求項１から７までのいずれか１項に記載の使用。
【請求項９】
ビニルエーテルが、脂肪族化合物または脂環式化合物であり、この場合、これはビニルエーテル基および場合による他のエーテル基以外に他の官能基を含有しない、請求項１から８までのいずれか１項に記載の使用。
【請求項１０】
ビニルエーテルの含量が、不飽和ポリエステル樹脂１００質量部に対して１〜１００質量部である、請求項１から９までのいずれか１項に記載の使用。
【請求項１１】
液体組成物が、少なくとも１種の化合物ｃ）を含有する、請求項１から１０までのいずれか１項に記載の使用。
【請求項１２】
化合物ｃ）の含量が、不飽和ポリエステル樹脂１００質量部に対して１〜２０質量部である、請求項１から１１までのいずれか１項に記載の使用。
【請求項１３】
組成物のすべての皮膜形成成分の少なくとも８０質量％が、不飽和ポリエステル樹脂ａ）、ビニルエーテルｂ）および場合によっては化合物ｃ）である、請求項１から１２までのいずれか１項に記載の使用。
【請求項１４】
組成物が、光開始剤を含有する、請求項１から１３までのいずれか１項に記載の使用。
【請求項１５】
組成物が、５質量％未満の水または有機溶剤を含有する、請求項１から１４までのいずれか１項に記載の使用。
【請求項１６】
請求項１から１５までのいずれか１項に記載の組成物を、被覆すべき表面上に塗布し、かつ引き続いて硬化をエネルギー光線での照射により実施する、表面を被覆する方法。
【請求項１７】
請求項１６に記載の方法によって得られる被覆された対象物。
【請求項１８】
ａ）α−オレフィン性不飽和ポリカルボン酸、ポリオールおよび場合によってはさらなる化合物から構成される、不飽和ポリエステル樹脂、
ｂ）ビニルエーテル基を有する化合物（ビニルエーテルと略す）、および
ｃ）場合によってはα−オレフィン性不飽和ポリカルボン酸であるか、あるいはそのモノエステルまたはジエステル、
を含有し、その際、ａ）から成るα−オレフィン性不飽和ポリカルボン酸および場合によっては化合物ｃ）の二重結合の合計と、ビニルエーテルｂ）の二重結合とのモル比が１．３：１〜０．８：１であることを特徴とする被覆剤。
【発明の詳細な説明】
【技術分野】
【０００１】
本発明は、標準条件（２０℃、１ｂａｒ）で液体の組成物の被覆材料としての使用に関し、この場合、この組成物は、
ａ）α−オレフィン性不飽和ポリカルボン酸、ポリオールおよび場合によってはさらなる化合物から構成される不飽和ポリエステル樹脂、
ｂ）ビニルエーテル基を有する化合物（ビニルエーテルと略す）、および
ｃ）場合によってはα−オレフィン性不飽和ポリカルボン酸、あるいはそのモノエステルまたはジエステル、
を含有し、その際、ａ）から成るα−オレフィン性不飽和ポリカルボン酸および場合によっては化合物ｃ）の二重結合の合計と、ビニルエーテルｂ）の二重結合とのモル比は１．３：１〜０．８：１であることを特徴とする。
【０００２】
不飽和ポリエステル樹脂をベースとする溶剤不含の、放射線硬化可能な被覆剤は、しばしば反応性希釈剤を含有する。反応性希釈剤は、ポリエステル樹脂のための溶剤として、および／または所望の粘度の調整のために使用される。反応性希釈剤は、不飽和ポリエステル樹脂との組合せとして、たとえばスチレンまたは（メタ）アクリルモノマーが知られている。
【０００３】
スチレンまたは（メタ）アクリルエステル中のポリエステル樹脂の溶解性はしばしば制限され、その結果、不所望の大量の反応性希釈剤が必要とされる。さらに（メタ）アクリルモノマーはしばしば感受性に作用する。
【０００４】
不飽和ポリエステルおよびビニルエーテルの組合せは、WO 00/78833中で成形体の製造に関して記載されている。
【０００５】
ビニルエーテルを含有することができる放射線硬化可能な被覆材料は、US 6063864およびUS 6470897から知られている。
【０００６】
US 6063864は、不飽和ポリエステル樹脂以外に、必須のスチレンおよびビニルエーテルを含有する、放射線硬化可能な被覆材料を開示している。
【０００７】
US 5470 897は、（メタ）アクリルモノマーまたはビニルエーテルを含有する被覆材料を開示している。実施例において、（メタ）アクリルモノマー（１，４−ブタンジオールジメタクリレート）のみを使用している。（メタ）アクリルモノマーの最小量は５質量％である。硬化方法として、この記載において、代替的に熱硬化法と放射線硬化法が挙げられている。不飽和ポリエステルおよびビニルエーテルを含有し、かつ反応性の光線によって照射することにより硬化する被覆材料については示されていない。
【０００８】
本発明の課題は、不飽和ポリエステルおよび反応性希釈剤をベースとする放射線硬化可能な被覆材料を提供することであり、この場合、この材料は、良好な適用技術的特性を有する。同時に、使用された反応性希釈剤は、ポリエステル樹脂を可能な限り良好に溶解するものでなければならない。
【０００９】
これに応じて、冒頭に定義された使用が見出された。
【００１０】
不飽和ポリエステル、ビニルエーテルおよびα−オレフィン性不飽和ポリカルボン酸またはそのモノエステルまたはジエステルの用語は、以下、常に、それぞれ異なる不飽和ポリエステル樹脂の混合物、異なるビニルエーテルの混合物、ならびに異なるα−オレフィン性不飽和ポリカルボン酸またはそのモノエステルまたはジエステルの混合物であると理解される。
【００１１】
不飽和ポリエステル樹脂ａ）は、ポリカルボン、特にジカルボン酸のポリエステル、およびポリオール、特にジオールであり、その際、構成成分として必須に、少なくとも１種のα−オレフィン性不飽和ポリカルボン酸を一緒に使用する。α−オレフィン性不飽和ポリカルボン酸として、特にマレイン酸、フマル酸、イタコン酸、メサコン酸、シトラコン酸を考慮することができ；この化合物は、エステル化の際に可能である場合には、無水物としても使用することができる。特に好ましくは、特にマレイン酸無水物として使用される。
【００１２】
α−オレフィン性不飽和ポリカルボン酸の他に、不飽和ポリエステル樹脂はさらなるポリカルボン酸またはその誘導体、たとえば低分子量モノアルコールの無水物またはエステルを構成成分として含有していてもよい。たとえば、ｏ−フタル酸、イソフタル酸、テレフタル酸、トリメリット酸、トリメシン酸、ピロメリット酸、テトラヒドロフタル酸、ヘキサヒドロフタル酸、メチルヘキサヒドロフタル酸、エンドメチレンヘキサヒドロフタル酸、ジシクロペンタンジカルボン酸、コハク酸、グルタル酸、アジピン酸、ピメリン酸、コルク酸、アゼライン酸、ドデカンジカルボン酸、ダイマー脂肪酸、アクリル酸またはマレイン酸との樹脂酸付加物、およびさらにこれらポリカルボン酸の混合物が挙げられる。
【００１３】
ポリカルボン酸の反応成分は、ポリオール、特にジオール、たとえばエチレングリコール、プロピレングリコール、プロパンジオール−１，３；２−メチルプロパンジオール−１，３；ブタンジオール−１，４；ネオペンチルグリコール；エチルブチルプロパンジオールおよびさらには前記のネオジオール（ジアルキルプロパンジオール−１，３，アルキルフェニルプロパンジオール−１，３）；ヒドロキシピバリン酸−ネオペンチル−グリコールエステル（ＨＰＮ）、ペンタンジオール−１，５；２，２，４−トリメチルペンタンジオール−１，３；ヘキサンジオール−１，６、トリメチルヘキサジオール、ダイマージオール、ジメチロールシクロヘキサン、ジメチロールトリシクロデカン、ペルヒドロ−ビスフェノールＡ、エトキシ化ビスフェノールＡである。しかしながらさらに、高級ポリオール、たとえばグリセリン、トリメチロールエタン、トリメチロールプロパン、ジ−トリメチロールプロパン、ペンタエリトリット、ジ−ペンタエリトリット、トリスヒドロキシエチルイソシアヌレートを使用することができる。
【００１４】
不飽和ポリエステルはさらにモノカルボン酸を構成成分として含有していてもよく、したがってこれは鎖末端に存在し、それというのも専らエステル化が可能であるためである。特に２−エチルヘキサン酸、イソノナン酸、イソデカン酸および他のコッホ合成またはオキソ合成により合成的に製造可能なモノカルボン酸、ペラルゴン酸、ヤシ油酸、シュロ核油酸および獣脂の蒸留画分、またはさらに不飽和脂肪酸である。モノカルボン酸は、通常、高級ポリオールとの化合物の形で使用される。これはさらに混合物を使用することができる。好ましい実施態様は、飽和モノカルボン酸のグリシドエステルの使用であり、その際、グリシドエステル基によって後にさらに反応させ、かつさらなる化合物の結合が可能である。不飽和ポリエステル樹脂はさらにヒドロキシカルボン酸またはその誘導体を含有することができ、たとえばヒドロキシピバリン酸、ジメチロールプロピオン酸、δ−バレロラクトン、ε−カプロラクトン、ヒドロキシステアリン酸であってもよい。
【００１５】
不飽和ポリエステルは、特に０〜４０ｍｇＫＯＨ／ｇ、好ましくは１０〜３５ｍｇＫＯＨ／ｇの酸価を有し、この数平均分子量は４５０〜８０００ｇ／ｍｏｌ、好ましくは８００〜３０００ｇ／ｍｏｌを有する。α−オレフィン性二重結合のモル量に対する当量は、特に１７０〜１１００ｇ／ｍｏｌ、好ましくは２００〜８００ｇ／ｍｏｌであり；α−オレフィン二重結合の含量に基づいて、ポリエステル中に含まれるα−オレフィン不飽和ポリカルボン酸の質量の、不飽和ポリエステル１モルに対する当量がさらに得られる。
【００１６】
不飽和ポリエステルは、通常の文献に記載された方法にしたがって製造することができる。
【００１７】
標準条件（２０℃、１ｂａｒ）で液体の組成物は、不飽和ポリエステル樹脂の他に、ビニルエーテル基を含む必須の化合物ｂ）（ビニルエーテルと略す）を含有する。
【００１８】
特にビニルエーテルは、１種または２種のビニルエーテル基を有するビニルエーテルである（モノビニルエーテルまたはジビニルエーテル）。
【００１９】
ビニルエーテルのモル質量は、特に５００ｇ／ｍｏｌ未満である。
【００２０】
特に好ましくは、ビニルエーテルｂ）はジビニルエーテルであるか、あるいはジビニルエーテルとモノビニルエーテルとの混合物である。
【００２１】
特にビニルエーテルは、ビニルエーテル基および場合によるさらなるエーテル基以外に、他の官能基を含有しない脂肪族化合物または脂環式化合物である。
【００２２】
ビニルエーテル（ｂ）は、たとえば種々のアルカノール（モノアルコールおよびポリオール）とアセチレンとの反応混合物であってもよい。モノビニルエーテルとして、特にエチルビニルエーテル、プロピルビニルエーテル、ｎ−ブチルビニルエーテル、イソブチルビニルエーテル、ｔｅｒｔ．−ブチルビニルエーテル、２−エチルヘキシルビニルエーテル、ドデシルビニルエーテル、オクタデシルビニルエーテル、シクロヘキシルビニルエーテル、４−ヒドロキヂブチルビニルエーテル、ジメチロールシクロヘキサンのモノビニルエーテルを考慮することができる。
【００２３】
ポリオール、特にジオールのビニルエーテルとして、たとえば以下のものが挙げられる：ブタンジオール−１，４−ジビニルエーテル、エチレングリコールジビニルエーテル、ジエチレングリコールジビニルエーテル、トリエチレングリコールジビニルエーテル、ネオペンチルグリコールジビニルエーテル、ペンタンジオール−１，５−ジビニルエーテル、ヘキサンジオール−１，６−ジビニルエーテル、ジメチロールシクロヘキサンジビニルエーテル。
【００２４】
液体組成物中のビニルエーテルの含量は、不飽和ポリエステル樹脂１００質量部に対して特に１〜１００質量部である。ビニルエーテルの最小量は、１００質量部のポリエステル樹脂に対して少なくとも５質量部、および特に好ましくは少なくとも１０質量部である。１００質量部のポリエステル樹脂に対して最大５０質量部のビニルエーテル含量を有する。
【００２５】
標準条件（２０℃、１ｂａｒ）で液体の組成物は、場合によっては化合物ｃ）を含有することができる。化合物ｃ）は、α−オレフィン性不飽和ポリカルボン酸、特にジカルボン酸、またはそのモノエステルまたはジエステルである。このα−オレフィン性不飽和ポリカルボン酸は、不飽和ポリエステル樹脂のための構成成分として使用される（上記参照）のと同じα−オレフィン性不飽和ポリカルボン酸であるか、あるいは、これら不飽和ポリカルボン酸の相当するモノエステルまたはジエステルである。
【００２６】
モノエステルまたはジエステルは、特に前記ジカルボン酸、特にマレイン酸と、脂肪族モノアルコール、特にＣ１〜Ｃ１０−アルカノールまたはシクロアルカノール、たとえばメタノール、エタノール、ｎ−プロパノール、イソプロパノール、ｎ−ブタノール、イソブタノール、ｔｅｒｔ−ブタノール、ペンタノール、イソアミルアルコール、ｎ−ヘキサノール、２−エチルヘキサノール、シクロヘキサノールとのエステルであるか、あるいはさらに相当するアルコキシ化アルコールのアルコキシ基含有エステルである。
【００２７】
好ましい化合物ｃ）は、α−オレフィン性不飽和ジカルボン酸、特にマレイン酸のモノエステルまたはジエステルである。特に好ましくはジエステルである。
【００２８】
液体組成物の構成成分ａ）、ｂ）およびｃ）の量は、ａ）から成るα−不飽和ポリカルボン酸および場合によっては化合物ｃ）の二重結合の合計と、ビニルエーテルｂ）の二重結合とが１．３：１〜０．８：１のモル比、特に１．２：１〜０．９：１のモル比、および特に好ましくは１．１：１〜０．９５：１のモル比である。特に好ましい実施態様においてこの量は等モルである。
【００２９】
したがって、ポリエステルａ）中のα−オレフィン性不飽和ポリカルボン酸の含量およびビニルエーテルｂ）の添加量に基づいて、化合物ｃ）の量は、前記条件を充足するよう選択される。
【００３０】
特に液体組成物は、化合物ｃ）を含有する。したがって、化合物ｃ）の含量は特に、１００質量部の不飽和ポリエステル樹脂に対して１〜２０質量部である。
【００３１】
液体組成物は、化合物ａ）、ｂ）およびｃ）以外にさらなる構成成分を含有してもよい。
【００３２】
さらなる皮膜形成成分を考慮することができ、この場合、これは、成分ａ）、ｂ）およびｃ）と一緒になって結合剤として役立ち、かつ硬化後に一緒になってポリマーフィルムを形成する。
【００３３】
この種の皮膜形成分は、特にさらなるポリマー、特に放射線硬化可能なポリマー、たとえばアクリル基またはさらに他の反応性希釈剤を含むものであってもよい。
【００３４】
さらなる反応性希釈剤として、たとえばビニル化合物、たとえばＮ−ビニルカプロラクタム、Ｎ−ビニルイミダゾール、Ｎ−ビニルピロリドンおよびジビニルエチレン尿素が挙げられる。
【００３５】
好ましい実施態様において、組成物のすべての皮膜形成成分の少なくとも６０質量％、特に少なくとも８０質量％、とりわけ好ましくは少なくとも９５質量％は、不飽和ポリエステル樹脂ａ）、ビニルエーテルｂ）および場合によっては化合物ｃ）である。
【００３６】
反応性希釈剤、たとえばスチレンであるか、あるいは１個またはそれ以上のアクリル基またはメタアクリル基を有する室温で液体のモノマー（（メタ）アクリルモノマー）は、液体組成物中では必要とされない。
【００３７】
したがって、特に液体組成物はスチレンを１質量％未満含有し、特にはスチレンを含有しない。
【００３８】
したがって、特に液体組成物は５質量％未満、特に２質量％未満の（メタ）アクリルモノマーを含有し；特に好ましくは（メタ）アクリルモノマーを含有しない。
【００３９】
組成物の他の構成成分として、たとえば光開始剤、顔料、適用挙動を改善させるための添加剤、皮膜形成剤および皮膜安定化剤、これに関してさらに適したＵＶ吸収剤が考慮される。
【００４０】
組成物は、さらに溶剤を含有することができ、これは水または有機溶剤であってもよい。しかしながら本発明の範囲において、この種の溶剤は必要不可欠なものではなく；所望の粘度はこの種の溶剤なしで調整することができる。したがって組成物は、特に１０質量％未満、特に５質量％未満、および特に好ましくは３質量％未満の水または有機溶剤を含有する。特に好ましい実施態様において、組成物は水または有機溶剤を含有するものではない。
【００４１】
特に、組成物の硬化は、エネルギー光線、特にＵＶ光線の照射によって実施される。したがって組成物は、特に光開始剤を含有する。
【００４２】
ＵＶ光線による架橋のために、好ましい実施態様において、皮膜形成成分の全量に対して０．５〜５．０％（好ましくは０．５〜３．０％）のラジカル作用性ＵＶ開始剤（場合によってはＵＶ感受剤との組合せで）と０〜２％のカチオン作用性ＵＶ開始剤とから成る混合物を使用する。
【００４３】
ラジカル作用性ＵＶ開始剤は、たとえばベンゾフェノン（しばしば第３級アミン、たとえばＮ−メチルジエタノールアミンとの組合せ物で使用される）、ベンゾインエーテル、ベンジル、ベンジルケタール、ヒドロキシアルキルフェノン、α−アミノアルキルフェノン、モノ−およびビス−ベンゾイルホスフィンオキシドである。
【００４４】
カチオン作用性ＵＶ開始剤は、たとえばテトラフルオロホウ酸またはヘキサフルオロリン酸のアリールジアゾニウム塩、ジアリールヨード塩、トリアルールスルホニウム塩である。
【００４５】
ＵＶ光線なしでのラジカル開始架橋に関しては、開始剤として公知の過酸化物が、促進剤としてのレドックス系、たとえば金属塩および第３級アミンとの組合せで適しており、たとえばメチルエチルケトンペルオキシドとコバルトオクトエート、またはベンゾイルペルオキシドとジメチルベンジルアミンである。
【００４６】
特に、液体組成物の硬化は、エネルギー光線での照射によって実施する。これに関して組成物を被覆すべき表面上に塗布し、引き続いて被覆の硬化を、エネルギー光線、特にＵＶ光線での照射によって実施する。
【００４７】
液体組成物は、種々の表面および種々の用途のための被覆剤として役立つ。これは、たとえば木材、紙、プラスチックまたは金属からなる表面を被覆することができる。この組成物は、たとえばラッカーとして、これは腐蝕保護剤として、装飾用ラッカーとして、保護ラッカーとして、有色ラッカーまたはクリアラッカーとして、あるいは印刷インキとして役立つ。
【００４８】
本発明による組成物または本発明による使用は、硬化の際の高い反応性に関して要求される条件を充足する。ＵＶ硬化は、空気酸素によってはほとんど阻害されない。高い層厚は、十分かつ均一な架橋をもたらす。皮膜形成剤の組合せは、さらに種々の有色ＵＶラッカーのために使用される。
【００４９】
さらに通常のラジカル開始剤および促進剤を用いての熱架橋を、極めて効果的に実施することができる。
【００５０】
一般に、組成物は少ない粘度を有し、かつ硬化後に良好な適用技術的特性、たとえば良好な弾性、良好な付着性、良好な溶剤耐性および良好な化学薬品耐性を有する被覆を生じる。生理学的に懸念される成分、たとえばスチレンについては排除することができる。
【００５１】
実施例：
１．不飽和ポリエステル樹脂の製造および溶解
制御可能な電気抵抗加熱器；生成物温度制御器；保護ガス装入口；常用の無段階制御可能な攪拌装置；塔頂温度測定器を備えた充填塔；上行型水分離装置（その際、水分離装置は共留剤（シクロヘキサン）で満たされている）および還流冷却器を備えた実験室用反応器中で、２２３．３ｇ（２．９４ｍｏｌ）のプロパンジオール−１，２；２５４．６ｇ（２．４４ｍｏｌ）のネオペンチルグリコール；２３９．９ｇ（２．４４ｍｏｌ）の無水マレイン酸；３６２．２ｇ（２．４４ｍｏｌ）の無水フタル酸、開始剤としての０．０５ｇのヒドロキノンを、共留剤としての２０ｇのシクロヘキサンと一緒に計量供給した。この混合物を、保護ガスとしての窒素の装入下で約１５０℃に加熱した。その後にこの温度を１８０℃までゆっくり上昇させ、それにより、共留剤および分離される水を規則的に蒸留した。反応混合物の酸価が３５ｍｇＫＯＨ／ｇを下回るまで（予め中和したエタノールおよびキシレン（２：１）から成る混合物中に溶解した試料を、フェノールフタレインに対して０．５モルの苛性カリアルコール溶液で滴定することにより測定したもの）、１８０℃に維持した。その後に、実験室用反応器をショートパス運転（下行型蒸留ブリッジ）に切り替え、かつ共留剤および残りの水を留去した。その後にこれを冷却した。ポリエステル樹脂は、２５ｍｇＫＯＨ／ｇの酸価およびコーンプレート粘度計中で１５０℃で測定された２．２−Ｐａ・ｓの粘度および４４２ｇ／ｍｏｌの当量を有していた。
【００５２】
９０℃の温度で、その後に少量のエタノール中に溶解された０．５ｇのヒドロキノンを添加し、かつその後に不飽和ポリエステルの溶融物を、３３０ｇのブタンジオール−１，４−ジビニルエーテル（７１ｇ／ｍｏｌ当量、モル質量１４２ｇ／ｍｏｌ）中に溶解し、これに関して、この温度は６０℃を下回って維持された。その後に、これをさらに冷却した。これは、ビニルエーテル中に不飽和ポリエステルの７５％濃度の溶液を生じ、この場合、これは２３℃で、コーンプレート粘度計中で測定された粘度３９Ｐａ・ｓを有しており、これは十分に貯蔵安定性である。
【００５３】
２．ＵＶ架橋のための被覆剤の製造
実施例１により製造された不飽和ポリエステル樹脂（０．３４当量）の、ブタンジオールジビニルエーテル（０．７０当量）中の溶液２００ｇに対して、５０ｇのマレイン酸ジエチル（それぞれの不飽和基の量に対して０．２９等量）を混合する。マレイン酸エステルの合計の当量比は、ビニルエーテルの当量に対して０．９／１．０である。これはその後に、５ｇの市販のラジカル作用性ＵＶ開始剤（Irgacure 500（Ciba Spezialitatenchemie）、これは５０％の１−ヒドロキシシクロヘキシルフェニルケトンと５０％のベンゾフェノンとの混合物である）および０．１２ｇの市販のカチオン作用性ＵＶ開始剤（Irgacure 250（Ciba Spezialitatenchemie）、これは４−メチルフェニル−４−（２−メチルプロピル）フェニル−ヨードニウムヘキサフルオロホスフェートである）を添加する。被覆剤は、６０質量％のポリエステルの濃度で、０．５１Ｐａ・ｓ（コーンプレート粘度計、２６．５℃）の粘度を有している。
【００５４】
３．比較例
実施例１で記載した不飽和ポリエステル樹脂を、ＵＶラッカーに一般に使用されている反応性希釈剤（ここではトリプロピレングリコールジアクリレートを使用する）中に溶解し、その結果、７０％濃度の溶液が２６Ｐａ・ｓの粘度で、かつ６０％濃度の溶液が７Ｐａ・ｓの粘度で（コーンプレート粘度計）得られた；したがってはるかに高い粘性で得られる。
【００５５】
４．適用
実施例２で記載した被覆剤を、ドクターブレードでガラスプレート上に、層厚１００μｍの湿性フィルムの形で塗布し、かつその後に、ＵＶ硬化のための実験室用装置Aktiprint Mini上で、水銀ランプを用いて、かつ８０Ｗ／ｃｍの照射で、かつ５および１０サイクルで２ｍ／分の送りで硬化させた。この被覆は完全に硬化し、かつ良好な適用技術的特性を有していた。
【国際調査報告】
2013503218.tif 000002
2013503218.tif 000003
2013503218.tif 000004
2013503218.tif 000005
2013503218.tif 000006
2013503218.tif 000007